СЫРЬЕВАЯ СМЕСЬ ДЛЯ ИЗГОТОВЛЕНИЯ СТРОИТЕЛЬНЫХ МАТЕРИАЛОВ
CRUDE MIXTURE FOR PRODUCING STRUCTURAL MATERIALS

Изобретение касается производства строительных материалов.
Известна сырьевая смесь для изготовления древесно-торфяных строительных материалов, содержащая, мас.%: торф 10-25; древесные отходы 20-40; бишофит 6-25; алюмохромфосфат 1-3; каустический магнезит - остальное [1].
Задачей данного изобретения является повышение распалубочной прочности.
Технический результат достигается тем, что сырьевая смесь для изготовления строительных материалов, содержащая торф, древесные опилки крупностью до 5 мм, бишофит, алюмохромфосфат, каустический магнезит, дополнительно включает отфильтрованную пульпу, состоящую из измельченной в воде макулатуры, влажностью 40-60%, причем компоненты находятся при следующем соотношении, мас.%: торф 30-40; древесные опилки крупностью до 5 мм 10-15; бишофит 3-5; алюмохромфосфат 1-3; каустический магнезит 14-24; отфильтрованная пульпа из измельченной в воде макулатуры 25-30.
В таблице приведены составы сырьевой смеси.
Таблица
Компоненты
Состав, мас.%:
1
2
3
Торф дисперсный
30
35
40
Древесные опилки
крупностью до 5 мм
10
13
15
Бишофит
5
4
3
Алюмохромфосфат
1
2
3
Каустический
магнезит
24
19
14
Отфильтрованная
пульпа влажностью 50%
30
27
25
Сырьевую смесь приготавливают следующим образом.
В смеситель загружают подогретую до 80-90°C отфильтрованную пульпу, состоящую из измельченной в воде макулатуры, влажностью 40-60%, бишофит, алюмохромфосфат, древесные опилки крупностью не более 5 мм и перемешивают в течение 10-15 мин, затем засыпают измельченный торф и еще перемешивают в течение 1-1,5 ч. Полученная таким образом сырьевая смесь пригодна для изготовления строительных материалов методом формования. Время выдержки сырьевой смеси в формах до достижения ею необходимой прочности для выемки из форм составляет не менее 6 ч. Извлеченные из форм изделия направляют на склад для дальнейшего набора прочности. Распалубочная прочность изделий увеличивается на 15%.
Источники информации
1. SU №2005108, 1993.